(57)【要約】  本発明のハニカム構造体は、無機粒子と、無機バインダとを含み、長手方向に沿って、一方の端面から他方の端面に延伸する複数のセルがセル壁によって区画された柱状のハニカムユニットからなるハニカム構造体であって、前記無機粒子は、第１の材料および第２の材料を含み、前記第１の材料は、ＮＯｘ吸着材料（例えばセリア）を含み、前記第２の材料は、アンモニア吸着材料（例えばゼオライト）を含み、さらに、前記セル壁には、第３の材料（例えばゼオライト）がコーティングされていることを特徴とする。【特許請求の範囲】
【請求項１】
無機粒子と、無機バインダとを含み、長手方向に沿って、一方の端面から他方の端面に延伸する複数のセルがセル壁によって区画された柱状のハニカムユニットからなるハニカム構造体であって、
前記無機粒子は、第１の材料および第２の材料を含み、
前記第１の材料は、ＮＯｘ吸着材料を含み、
前記第２の材料は、アンモニア吸着材料を含み、
さらに、前記セル壁には、第３の材料がコーティングされていることを特徴とするハニカム構造体。
【請求項２】
前記第１の材料は、セリアを含み、前記第２の材料および第３の材料は、ゼオライトを含むことを特徴とする請求項１に記載のハニカム構造体。
【請求項３】
前記第１の材料と前記第２の材料の重量の割合は、２：１〜１０：１の範囲であることを特徴とする請求項１または２に記載のハニカム構造体。
【請求項４】
前記第２の材料と前記第３の材料の重量の割合は、１０：１〜２０：１の範囲であることを特徴とする請求項１乃至３のいずれか一つに記載のハニカム構造体。
【請求項５】
前記第３の材料は、前記第２の材料と等しいことを特徴とする請求項１乃至４のいずれか一つに記載のハニカム構造体。
【請求項６】
前記第２の材料は、Ｆｅ、Ｃｕ、Ｎｉ、Ｚｎ、Ｍｎ、またはＣｏでイオン交換されたゼオライトであることを特徴とする請求項１乃至５のいずれか一つに記載のハニカム構造体。
【請求項７】
前記無機バインダは、アルミナゾル、シリカゾル、チタニアゾル、水ガラス、セピオライト、およびアタパルジャイトからなる群から選定された少なくとも一つを含むことを特徴とする請求項１乃至６のいずれか一つに記載のハニカム構造体。
【請求項８】
さらに無機繊維を含むことを特徴とする請求項１乃至７のいずれか一つに記載のハニカム構造体。
【請求項９】
前記無機繊維は、アルミナ、シリカ、炭化珪素、シリカアルミナ、ガラス、チタン酸カリウムおよびホウ酸アルミニウムからなる群から選定された少なくとも一つであることを特徴とする請求項８に記載のハニカム構造体。
【請求項１０】
前記無機粒子には、貴金属触媒が付与されていることを特徴とする請求項１乃至９のいずれか一つに記載のハニカム構造体。
【請求項１１】
複数の柱状のハニカムユニットと、該ハニカムユニット同士を接合する接着層とを有することを特徴とする請求項１乃至１０のいずれか一つに記載のハニカム構造体。
【発明の詳細な説明】
【技術分野】
【０００１】
本発明は、ハニカム構造体に関する。
【背景技術】
【０００２】
従来より、自動車の排ガス中に含まれるＮＯｘ等を処理するために使用される排ガス処理装置には、ハニカム構造体が使用されている（例えば、特許文献１）。【０００３】
このハニカム構造体は、例えば、長手方向に沿って、該ハニカム構造体の一方の端面から他方の端面まで延伸する複数のセル（貫通孔）を有し、これらのセルは、セル壁により相互に区画されている。【０００４】
ハニカム構造体のセル壁は、例えばコージェライト等のセラミックで構成され、セル壁には、ＮＯｘ吸着層とアンモニア吸着層とが設置される。ＮＯｘ吸着層には、セリア等が用いられ、この層には、白金等の触媒が担持される。また、アンモニア吸着層には、ゼオライト等が用いられる。【０００５】
このようなハニカム構造体に、例えば自動車等の排ガスが流通されると、排ガスが酸化雰囲気（例えば、ディーゼルエンジンの通常運転時）の時に、排ガス中のＮＯｘをＮＯｘ吸着層に吸着させ、排ガスを還元雰囲気（例えば、ディーゼルエンジンのスパイク時）にしたときに、触媒上で吸着させたＮＯｘを還元し、アンモニアとして、アンモニア吸着層に吸着させる。排ガスが酸化雰囲気に戻る時には、再度、アンモニアを用いて、ＮＯｘを還元し、吸着されているアンモニアがなくなれば、ＮＯｘ吸着層にＮＯｘが吸着されるというサイクルで、ＮＯｘを浄化している。【０００６】
従って、ハニカム構造体中に排ガスを流通させることにより、排ガス中に含まれるＮＯｘを処理することができる。
【特許文献１】特開２００６−１８３４７７号公報
【発明の開示】
【発明が解決しようとする課題】
【０００７】
従来のハニカム構造体は、前述のようにコージェライトを骨格材料とし、この材料により構成されたセル壁の表面に、ＮＯｘ吸着層とアンモニア吸着層とを設置することにより構成されている。【０００８】
ここで、従来のハニカム構造体において、骨格を構成するコージェライト自身は、ＮＯｘの処理反応には関与しない。換言すれば、ＮＯｘ吸着層とアンモニア吸着層との２層を介して、ＮＯｘ処理に関する全ての反応が行われることになる。従って、ハニカム構造体によるＮＯｘ処理の効率を高めるためには、十分な量のＮＯｘ吸着層およびアンモニア吸着層をコージェライトのセル壁に担持させる必要がある。またこのためには、２層の厚さを厚くするか、コージェライトの全長を長くすることが必要となる。もしくは、リッチスパイクの頻度を高くする必要がある。【０００９】
しかしながら各層の厚さを厚くすると、セル壁の開口が小さくなるため、排ガスが流通したときの圧力損失が大きくなるという問題がある。また、コージェライトの全長を長くした場合には、設置スペースや重量の面で問題となる。また、リッチスパイクの頻度を短くすると、燃費が悪くなるという問題がある。【００１０】
本発明は、このような背景に鑑みなされたものであり、セル壁に設置されるＮＯｘ吸着層およびアンモニア吸着層の厚さを厚くしたり、セル壁の全長を長くしたりすることなく、良好なＮＯｘ処理性能を有するハニカム構造体を提供することを目的とする。
【課題を解決するための手段】
【００１１】
本発明では、無機粒子と、無機バインダとを含み、長手方向に沿って、一方の端面から他方の端面に延伸する複数のセルがセル壁によって区画された柱状のハニカムユニットからなるハニカム構造体であって、
前記無機粒子は、第１の材料および第２の材料を含み、
前記第１の材料は、ＮＯｘ吸着材料を含み、
前記第２の材料は、アンモニア吸着材料を含み、
さらに、前記セル壁には、第３の材料がコーティングされていることを特徴とするハニカム構造体が提供される。【００１２】
ここで、前記第１の材料は、セリアを含み、前記第２の材料および第３の材料は、ゼオライトを含んでも良い。【００１３】
また前記第１の材料と前記第２の材料の重量の割合は、２：１〜１０：１の範囲であっても良い。【００１４】
また、前記第２の材料と前記第３の材料の重量の割合は、１０：１〜２０：１の範囲であっても良い。【００１５】
また、前記第３の材料は、前記第２の材料と等しくても良い。【００１６】
また、前記第２の材料は、Ｆｅ、Ｃｕ、Ｎｉ、Ｚｎ、Ｍｎ、またはＣｏでイオン交換されたゼオライトであっても良い。【００１７】
また、前記無機バインダは、アルミナゾル、シリカゾル、チタニアゾル、水ガラス、セピオライト、およびアタパルジャイトからなる群から選定された少なくとも一つを含んでも良い。【００１８】
また、当該ハニカム構造体は、さらに無機繊維を含んでも良い。【００１９】
また、前記無機繊維は、アルミナ、シリカ、炭化珪素、シリカアルミナ、ガラス、チタン酸カリウムおよびホウ酸アルミニウムからなる群から選定された少なくとも一つであっても良い。【００２０】
また、前記無機粒子には、貴金属触媒が付与されていても良い。【００２１】
また、当該ハニカム構造体は、複数の柱状のハニカムユニットと、該ハニカムユニット同士を接合する接着層とを有しても良い。
【発明の効果】
【００２２】
本発明では、セル壁に設置されるＮＯｘ吸着層およびアンモニア吸着層の厚さを厚くしたり、セル壁の全長を長くしたりすることなく、良好なＮＯｘ処理性能を有するハニカム構造体を提供することが可能となる。
【図面の簡単な説明】
【００２３】
【図１】本発明のハニカム構造体の一例を模式的に示した斜視図である。
【図２】図１のハニカム構造体を構成するハニカムユニットの一例を模式的に示した斜視図である。
【図３】本発明のハニカム構造体の別の例を模式的に示した斜視図である。
【図４】従来のハニカム構造体のセル壁の断面構造を模式的に示した図である。
【図５】本発明によるハニカム構造体のセル壁の断面構造を模式的に示した図である。
【符号の説明】
【００２４】
１００    ハニカム構造体
１１０    第１の端面
１１５    第２の端面
１２０    コート層
１２１    セル
１２３    セル壁
１３０    ハニカムユニット
１３０Ｐ  従来のハニカムユニット
１５０    接着層
２１０    ＮＯｘ吸着層
２２０    アンモニア吸着層
２６０    予備層。
【発明を実施するための最良の形態】
【００２５】
以下、図面により本発明の形態を説明する。【００２６】
図１には、本発明によるハニカム構造体を模式的に示す。また、図２には、図１に示したハニカム構造体の基本単位である、ハニカムユニットの一例を模式的に示す。【００２７】
図１に示すように、本発明のハニカム構造体１００は、２つの開口面１１０および１１５を有する。また、ハニカム構造体１００の両端面を除く外周面には、コート層１２０が設置されている。【００２８】
ハニカム構造体１００は、例えば、図２に示す柱状のセラミック製ハニカムユニット１３０を、接着層１５０を介して複数個（図１の例では、縦横４列ずつ１６個）接合させた後、乾燥固化を行い、外周側を所定の形状（図１の例では、円柱状）に沿って切削加工することにより構成される。【００２９】
図２に示すように、ハニカムユニット１３０は、該ハニカムユニットの長手方向に沿って一端から他端まで延伸し、両端面で開口された複数のセル（貫通孔）１２１と、該セルを区画するセル壁１２３とを有する。【００３０】
ここで、本発明によるハニカム構造体１００の特徴的効果をより明確に理解するため、まず最初に、従来のハニカム構造体の構成例について説明する。【００３１】
図４には、従来のハニカム構造体のセル壁の断面の拡大模式図を示す。【００３２】
従来のハニカム構造体では、ハニカムユニット１３０Ｐのセル壁１２３Ｐは、コージェライトで構成される。また、ハニカムユニット１３０Ｐのセル壁１２３Ｐには、ＮＯｘ吸着層２１０と、アンモニア吸着層２２０とが設置される。ＮＯｘ吸着層２１０は、セリアと、白金のような貴金属触媒とで構成される。また、アンモニア吸着層２２０は、ＮＯｘ吸着層２１０の外側に設置され、通常ゼオライトのような材料で構成される。なお、実際には、ＮＯｘ吸着層２１０およびアンモニア吸着層２２０は、図４に示したような均一な（連続的な）「層」としては構成されないことは、当業者には明らかである。すなわち、図４は、説明を分かり易くするため、模式的に示したものであり、実際の形態とは異なることに留意する必要がある。【００３３】
このような材料系で構成された従来のハニカム構造体をディーゼルエンジンの排ガスラインの途上に設置し、実際にハニカム構造体に排ガスを流通させた場合、以下のような現象が生じる。【００３４】
まず、排ガスが酸化雰囲気（例えば、ディーゼルエンジンの通常運転時）時に、排ガス中のＮＯｘがＮＯｘ吸着層２１０に吸着される。次に、リッチスパイクを行い、排ガスを還元雰囲気にすると、触媒によりＨＣが改質されて、生成したＨ２と、ＮＯｘ吸着層２１０に吸着していたＮＯｘとが、以下の（１）式の反応により、アンモニアを生成する。
２ＮＯ  ＋  ３Ｈ２  →  ２ＮＨ３  ＋  Ｏ２    （１）式
この反応により生じたアンモニアは、当該ＮＯｘ吸着層２１０と隣接するアンモニア吸着層２２０に吸着される。【００３５】
一方、排ガスを酸化雰囲気（ディーゼルの通常運転）に戻すと、アンモニア吸着層２２０に吸着されているアンモニアによって、排ガス中のＮＯｘが以下の（２−１）式、（２−２）式により還元される。
４ＮＨ３  ＋  ４ＮＯ  ＋  Ｏ２  →４Ｎ２  ＋  ６Ｈ２Ｏ  （２−１）式
８ＮＨ３  ＋  ６ＮＯ２→７Ｎ２  ＋  １２Ｈ２Ｏ          （２−２）式
さらにアンモニア吸着層２２０に吸着しているアンモニアが消費されると、ＮＯｘは、再度、ＮＯｘ吸着層２１０に吸着される。このようなサイクルを繰り返すことにより、ＮＯｘが還元され、ＮＯｘが還元された排ガスは、セル１２１の他方の端部に達した後、ハニカム構造体の他方の端面から排出される。【００３６】
このように、従来のハニカム構造体では、該ハニカム構造体のセル壁１２３Ｐに担持されたＮＯｘ吸着層２１０およびアンモニア吸着層２２０の働きにより、排ガス中に含まれるＮＯｘを処理することができる。【００３７】
ここで、従来のハニカム構造体では、セル壁１２３Ｐを形成するコージェライト自身は、ＮＯｘの処理反応には関与しないことに留意する必要がある。換言すれば、セル壁１２３Ｐに担持されたＮＯｘ吸着層２１０とアンモニア吸着層２２０との２層により、排ガス中のＮＯｘの処理に関する全ての反応を生じさせることが必要となる。従って、ハニカム構造体によるＮＯｘ処理の効率を高めるためには、十分な量のＮＯｘ吸着層２１０およびアンモニア吸着層２２０をコージェライト製のセル壁１２３Ｐに担持させる必要がある。またこのためには、両層２１０、２２０それぞれの厚さを厚くするか、担持母材であるコージェライトの全長を長くすることが必要となる。もしくは、リッチスパイクの頻度を多くする必要がある。【００３８】
しかしながら各層の厚さを厚くすると、セルの開口が小さくなるため、排ガスが流通したときの圧力損失が大きくなるという問題がある。また、コージェライトの全長を長くした場合、ハニカム構造体の設置スペースや重量の面で問題となる。また、リッチスパイクの頻度を多くすると、燃費の悪化を招くという問題がある。【００３９】
これに対して、本発明によるハニカム構造体は、セル壁が従来のハニカム構造体とは異なる材料系で構成されていることに特徴がある。【００４０】
図５には、本発明によるハニカム構造体のセル壁の断面の拡大模式図を示す。【００４１】
本発明によるハニカム構造体１００では、ハニカムユニット１３０のセル壁１２３は、ＮＯｘを吸着できる材料（例えばセリア）と、アンモニアを吸着できる材料（例えばゼオライト）とを含有する。例えば、ハニカムユニット１３０は、セル壁１２３がセリアおよびゼオライトの混合物で構成され、貴金属触媒（例えば白金）が担持されている。また、本発明によるハニカム構造体では、さらに、セル壁１２３の表面に予備層２６０が設置される。予備層２６０は、例えば、ゼオライトで構成される。なお、図５では、予備層２６０は、均一な「層」として示されているが、前述の図４を参照して説明した場合と同様に、実際には、予備層２６０は、均一な（連続的な）「層」としては構成されないことは明らかであろう。【００４２】
セル壁１２３がこのような材料系で構成された本発明によるハニカム構造体１００では、セル壁１２３に、従来のような、ＮＯｘの浄化反応に寄与しないコージェライトは含まれていない。従って、ハニカム構造体１００（すなわちハニカムユニット１３０）を構成する全ての材料を、ＮＯｘの浄化反応に有効に活用することができる。従って、ハニカム構造体のＮＯｘ浄化性能を有意に向上させることができる。【００４３】
また、本発明によるハニカム構造体では、従来のように、ＮＯｘ処理に必要十分な量のＮＯｘ吸着層用材料およびアンモニア吸着層用材料を確保するため、セル壁に設置されるＮＯｘ吸着層およびアンモニア吸着層の厚さを厚くしたり、ハニカム構造体の全長を長くしたり、使用時のリッチスパイクの頻度を多くする必要はない。従って、本発明によるハニカム構造体では、軽量化、コンパクト化、低燃費化を図ることが可能になるという効果が得られる。【００４４】
なお本発明のハニカム構造体１００において、セル壁１２３の表面に設置される予備層２６０は、従来のアンモニア吸着層２２０と同様、アンモニアを吸着する役割を有する。予備層２６０は、アンモニアがハニカム構造体の外部に排出されることを確実に回避するため、予備的に設置される部材にすぎない。すなわち、本発明では、ハニカム構造体のセル壁１２３には、既にアンモニアの吸着に寄与する材料が含まれており、前述のようなＮＯｘ処理の過程で生じるアンモニアの大部分は、セル壁１２３の骨格部分のアンモニア吸着材で吸着される。予備層２６０は、そのようなアンモニアの一部が、万が一セル壁の骨格部分で吸着されなかった際に、この僅かな非吸着アンモニア分を吸着し、反応の過程で生じたアンモニアがハニカム構造体の外部に排出されることを確実に回避するという役割を果たす。従って、本発明によるハニカム構造体１００では、この予備層は、従来のアンモニア吸着層２２０に比べて十分に薄くすることができる。【００４５】
また、本発明によるハニカム構造体では、以下の理由により、従来のハニカム構造体に比べて、長期にわたり安定なＮＯｘの浄化性能を維持し得るという利点を有する。従来のハニカムユニットのアンモニア吸着層２２０に使用されるゼオライトは、排ガスのような高温環境では、水蒸気と結びつきやすく、アルミニウムの加水分解反応が生じる場合がある。またこのような反応が生じると、ゼオライトからアルミニウムが脱落するため、アンモニア吸着層のアンモニア吸着能が低下する。従って、通常の場合、ハニカム構造体のＮＯｘ浄化能力は、時間とともに徐々に低下する。しかしながら、本発明によるハニカム構造体では、セル壁において、ゼオライトは、貴金属触媒が担持されたセリアと近接している。このため、水蒸気は、ゼオライトと反応する前に、セリア上の貴金属と優先的に反応し、前述のようなアルミニウムの加水分解反応が生じにくくなる。従って、本発明によるハニカム構造体では、長期にわたって安定なＮＯｘ浄化性能を維持することができる。【００４６】
ここで、本発明によるハニカムユニット１３０において、セル壁に含まれるＮＯｘを吸着する材料（例えばセリア）と、アンモニアを吸着する材料（例えばゼオライト）との配合比（重量比）は、２：１〜１０：１の範囲であることが好ましい。化学量論的見地から、両者の配合割合がこの範囲にある場合、ＮＯｘ吸着材料で生じたアンモニアを、アンモニア吸着材料で、効率的に吸着させることができる。【００４７】
また、セル壁１２３にコーティングされる予備層２６０の量は、５〜１５ｇ／Ｌの範囲であることが好ましい。【００４８】
本発明によるハニカムユニット１３０は、セリアおよびゼオライトの粒子の他、無機バインダを含む。本発明によるハニカムユニットは、さらに無機繊維を含んでも良い。【００４９】
無機バインダとしては、原料として、無機ゾルや粘土系バインダ等を用いることができ、上記無機ゾルの具体例としては、例えば、アルミナゾル、シリカゾル、チタニアゾル、水ガラス等が挙げられる。また、粘土系バインダとしては、例えば、白土、カオリン、モンモリロナイト、セピオライト、アタパルジャイト等の複鎖構造型粘土等が挙げられる。これらは単独で用いても良く、２種以上を併用してもよい。【００５０】
これらのなかでは、アルミナゾル、シリカゾル、チタニアゾル、水ガラス、セピオライトおよびアタパルジャイトからなる群から選択された少なくとも１種が望ましい。【００５１】
また、ハニカムユニットに無機繊維を加える場合、無機繊維の材料としては、アルミナ、シリカ、炭化珪素、シリカアルミナ、ガラス、チタン酸カリウムまたはホウ酸アルミニウム等が望ましい。これらは、単独で用いてもよく、２種以上を併用してもよい。上記材料の中では、ホウ酸アルミニウムが望ましい。無機繊維には、ウィスカも含まれる。【００５２】
ハニカムユニットに含まれるセリア粒子とゼオライト粒子の総量について、望ましい下限は３０重量％であり、より望ましい下限は４０重量％であり、さらに望ましい下限は５０重量％である。一方、望ましい上限は９０重量％であり、より望ましい上限は８０重量％である。これらの粒子の総量が３０重量％未満では、ＮＯｘ浄化に寄与する粒子の量が相対的に少なくなるため、ＮＯｘ浄化性能が低下する場合がある。一方、９０重量％を超えると、ハニカムユニットの強度が低下することがある。【００５３】
無機バインダは、固形分として、５重量％以上含まれることが好ましく、１０重量％以上含まれることがより好ましく、１５重量％以上含まれることがさらに好ましい。一方、無機バインダの含有量は、固形分として、５０重量％以下であることが好ましく、４０重量％以下であることがより好ましく、３５重量％以下であることがさらに好ましい。無機バインダの量が５重量％未満では、製造したハニカムユニットの強度が低くなることがある。一方、無機バインダの量が５０重量％を超えると、原料組成物の成型性が悪くなることがある。【００５４】
ハニカムユニットに無機繊維が含まれる場合、無機繊維の合計量について、望ましい下限は３重量％であり、より望ましい下限は５重量％であり、さらに望ましい下限は８重量％である。一方、望ましい上限は５０重量％であり、より望ましい上限は４０重量％であり、さらに望ましい上限は３０重量％である。無機繊維の含有量が３重量％未満ではハニカムユニットの強度向上の効果が小さく、５０重量％を超えるとＮＯｘ浄化に寄与するセリアおよびゼオライト粒子の量が相対的に少なくなり、ＮＯｘ浄化性能が悪くなる場合がある。【００５５】
前述のハニカムユニット１３０の長手方向に対して垂直な断面の形状は、特に限定されるものではなく、ハニカムユニットを接着層を介して接合することが可能であれば、いかなる形状であっても良い。ハニカムユニット１３０の形状は、正方形、長方形、六角形、扇形などであっても良い。【００５６】
また、ハニカムユニット１３０のセル１２１の長手方向に対して垂直な断面の形状は、特に限られず、正方形以外に、例えば三角形、多角形としても良い。【００５７】
ハニカムユニット１３０のセル密度は、１５．５〜１８６個／ｃｍ２（１００〜１２００ｃｐｓｉ）の範囲であることが好ましく、４６．５〜１７０個／ｃｍ２（３００〜１１００ｃｐｓｉ）の範囲であることがより好ましく、６２．０〜１５５個／ｃｍ２（４００〜１０００ｃｐｓｉ）の範囲であることがさらに好ましい。【００５８】
ハニカムユニット１３０のセル壁１２３の厚さ（貴金属触媒設置前）は、特に限定されないが、強度の点から望ましい下限は、０．１ｍｍであり、望ましい上限は、０．４ｍｍである。【００５９】
一方、本発明のハニカム構造体１００の形状は、いかなる形状であっても良い。例えば、ハニカム構造体１００の形状は、図１に示すような円柱の他、楕円柱、四角柱、多角柱等であっても良い。【００６０】
ハニカム構造体１００のコート層１２０は、通常の場合、無機粒子、無機繊維および無機バインダを含み、さらに有機バインダを含むペースト（コート層ペースト）を原料として形成される。無機粒子としては、アルミナ、シリカ、ジルコニア、チタニア、セリア、ムライトまたはゼオライト等からなる粒子が使用される。これらの粒子は、単独で用いてもよく、２種以上併用してもよい。無機繊維および無機バインダには、前述のものが使用できる。また有機バインダには、例えば、ポリビニルアルコール、メチルセルロース、エチルセルロース、カルボキシルメチルセルロース等を使用することができ、これらは単独で使用しても、２種類以上のものを混合して使用しても良い。有機バインダの中では、カルボキシルメチルセルロースが望ましい。【００６１】
その後、コート層ペーストをハニカム構造体の外周面に設置した後、乾燥固化することにより、コート層が形成される。原料となるペーストには、必要に応じて、酸化物系セラミックを成分とする微小中空球体であるバルーンや、球状アクリル粒子、グラファイト等の造孔剤を添加しても良い。コート層の厚さは、０．１ｍｍ〜２．０ｍｍが好ましい。【００６２】
また、本発明のハニカム構造体１００において、接着層１５０には、コート層１２０と同じ材料が使用される。ただし、接着層１５０は、コート層１２０と異なる材料または配合比であっても良い。【００６３】
このようなハニカム構造体１００は、例えば、ディーゼルエンジン等から排出される排気ガスの処理装置に適用することができる。
（ハニカム構造体の製作方法）
次に、本発明のハニカム構造体の製造方法を説明する。【００６４】
まず、無機粒子（セリア粒子とゼオライト粒子）および無機バインダを主成分とし、さらに必要に応じて無機繊維を添加した原料ペーストを用いて押出成形等を行い、ハニカムユニット成形体を作製する。【００６５】
原料ペーストには、これらの他に有機バインダ、分散媒および成形助剤を成形性にあわせて適宜加えてもよい。有機バインダとしては、特に限定されるものではないが、例えば、メチルセルロース、カルボキシメチルセルロース、ヒドロキシエチルセルロース、ポリエチレングリコール、フェノール樹脂およびエポキシ樹脂などから選ばれる１種以上の有機バインダが挙げられる。有機バインダの配合量は、無機粒子、無機バインダおよび無機繊維の合計１００重量部に対して、１〜１０重量部が好ましい。【００６６】
分散媒としては、特に限定されるものではないが、例えば、水、有機溶媒（ベンゼンなど）およびアルコール（メタノールなど）などを挙げることができる。成形助剤としては、特に限定されるものではないが、例えば、エチレングリコール、デキストリン、脂肪酸、脂肪酸石鹸およびポリアルコールなどを挙げることができる。【００６７】
原料ペーストは、特に限定されるものではないが、混合・混練することが好ましく、例えば、ミキサーやアトライタなどを用いて混合してもよく、ニーダーなどで十分に混練してもよい。原料ペーストを成型する方法は、特に限定されるものではないが、例えば、押出成形などによってセルを有する形状に成形することが好ましい。【００６８】
次に、得られた成形体は、乾燥することが好ましい。乾燥に用いる乾燥機は、特に限定されるものではないが、マイクロ波乾燥機、熱風乾燥機、誘電乾燥機、減圧乾燥機、真空乾燥機および凍結乾燥機などが挙げられる。また、得られた成形体は、脱脂することが好ましい。脱脂する条件は、特に限定されず、成形体に含まれる有機物の種類や量によって適宜選択するが、おおよそ４００℃、２時間が好ましい。次に、得られた成形体を、焼成する。焼成条件は、特に限定されるものではないが、６００〜１２００℃が好ましく、６００〜１０００℃がより好ましい。この理由は、焼成温度が６００℃未満では無機粒子などの焼結が進行せずハニカムユニットとしての強度が低くなり、１２００℃を超えると、無機粒子などの焼結が過剰に進行し、ハニカムユニットの単位体積あたりの比表面積が小さくなるためである。【００６９】
次に、得られたハニカムユニットのセル壁に、貴金属触媒が担持される。担持される貴金属触媒は、特に限られず、例えば白金、パラジウム、ロジウム等が使用される。例えば貴金属触媒は、白金イオンを含む硝酸溶液中にハニカムユニットを含浸させることにより、セル壁に担持することができる。【００７０】
ハニカムユニットのセル壁に、貴金属触媒を担持することにより、ハニカムユニット中に含まれている無機粒子に、貴金属触媒が付与されることになる。なお、ハニカムユニット中の無機バインダ成分にも、貴金属触媒が付与されることになる。【００７１】
次に、ハニカムユニットのセル壁に、予備層がコーティングされる。予備層は、ゼオライトで構成される。予備層は、各セル壁にコーティングすることにより形成される。【００７２】
次に、以上の工程で得られたハニカムユニットの側面に、後に接着層となる接着層用ペーストを均一な厚さで塗布した後、この接着層用ペーストを介して、順次他のハニカムユニットを積層する。この工程を繰り返し、所望の寸法の（例えば、ハニカムユニットが縦横４個ずつ配列された）ハニカム構造体を作製する。【００７３】
接着層用ペーストとしては、特に限定されるものではないが、例えば、無機バインダと無機粒子を混ぜたものや、無機バインダと無機繊維を混ぜたものや、無機バインダと無機粒子と無機繊維を混ぜたものなどを用いることができる。また、これらにさらに有機バインダを加えてもよい。有機バインダとしては、特に限定されるものではないが、例えば、ポリビニルアルコール、メチルセルロース、エチルセルロースおよびカルボキシメチルセルロースなどから選ばれる１種以上が挙げられる。【００７４】
ハニカムユニットを接合させる接着層の厚さは、０．３〜２ｍｍが好ましい。接着層の厚さが０．３ｍｍ未満では十分な接合強度が得られないおそれがあるためである。また接着層の厚さが２ｍｍを超えると、圧力損失が大きくなることがある。なお、接合させるハニカムユニットの数は、ハニカム構造体の大きさに合わせて適宜選定される。【００７５】
次にこのハニカム構造体を加熱して、接着層用ペーストを乾燥、固化させて、接着層を形成させるとともに、ハニカムユニット同士を固着させる。【００７６】
次にダイヤモンドカッター等を用いて、ハニカム構造体を、例えば円柱状に切断加工し、必要な外周形状のハニカム構造体を作製する。【００７７】
次に、ハニカム構造体の外周面（側面）にコート層用ペーストを塗布後、これを乾燥、固化させて、コート層を形成する。コート層用ペーストは、特に限定されないが、接着層用のペーストと同じものであっても異なるものであっても良い。また、コート層用ペーストは、接着層用のペーストと同じ配合比としてもよく、異なる配合比としても良い。コート層の厚みは、特に限定されるものではない。【００７８】
複数のハニカムユニットを接着層によって接合させた後（ただし、コート層を設けた場合は、コート層を形成させた後）に、この組立体（ハニカム構造体）を脱脂することが好ましい。この処理により、接着層用のペーストおよびコート層用ペーストに有機バインダが含まれている場合、これらの有機バインダを除去することができる。脱脂条件は、含まれる有機物の種類や量によって適宜選定されるが、通常の場合、７００℃、２時間程度である。【００７９】
以上の工程により、図1に示す形状のハニカム構造体を作製することができる。【００８０】
以上、図1に示すような複数のハニカムユニットから構成されているハニカム構造体について説明したが、本発明は、図３に示すような一つのハニカムユニットから構成されるハニカム構造体であっても良い。この場合、コート層は、形成されていても、されていなくても良い。
【実施例】
【００８１】
次に、本発明の実施例について説明する。【００８２】
（実施例１）
まず、セリア粒子（平均粒径２μｍ）２０００重量部、ゼオライト粒子（平均粒径２μｍ）７５０重量部、アルミナファイバ（平均繊維径６μｍ、平均繊維長１００μｍ）３４５重量部、アルミナゾル（固体濃度２０ｗｔ％）２２００重量部を混合し、得られた混合物に対して、有機バインダとしてメチルセルロース３２０重量部、可塑剤、界面活性剤および潤滑剤を少量加え、さらに、混合、混練して混合組成物を得た。次に、この混合組成物を用いて、押出成形機により押出成形を行い、生の成形体を得た。【００８３】
次に、マイクロ波乾燥機および熱風乾燥機を用いて、生の成形体を十分乾燥させた後、４００℃で２時間保持し、脱脂を行った。その後、７００℃で２時間保持して焼成を行い、四角柱状の多孔質ハニカムユニット（寸法：縦３５ｍｍ×横３５ｍｍ×長さ１５０ｍｍ）を得た。この多孔質ハニカムユニットのセル密度は、９３個／ｃｍ２であり、セル壁厚は、０．２ｍｍであった。【００８４】
次に、ダイヤモンドカッターを用いて、四角柱状の多孔質ハニカムユニットを軸方向に沿って切断し、切削加工を行い、円柱状多孔質ハニカムユニット（寸法：直径２５ｍｍ×長さ６０ｍｍ）の評価用サンプルを得た。【００８５】
次に、得られた円柱状ハニカムユニット（評価用サンプル）を硝酸白金溶液に含浸させた後、このハニカムユニットを６００℃で１時間保持し、セル壁に白金を担持した。円柱状ハニカムユニットの単位体積当たりの白金重量は、３ｇ／Ｌとした。【００８６】
次に、得られた円柱状ハニカムユニットを、ゼオライトスラリーを用いてウォッシュコートした後、このハニカムユニットを６００℃で１時間保持した。この処理により、セル壁表面に、ゼオライトの予備層をコーティングした。ゼオライトの単位体積当たりのコーティング重量は、５．０ｇ／Ｌとした。
（実施例２）
次に、実施例１と同様の方法により、実施例２に係るハニカムユニット（評価用サンプル）を作製した。ただし、実施例２においては、セル壁表面にコーティングするゼオライトの予備層は、１０．０ｇ／Ｌの重量とした。
（実施例３）
次に、実施例１と同様の方法により、実施例３に係るハニカムユニット（評価用サンプル）を製作した。ただし、実施例３においては、セル壁表面にコーティングするゼオライトの予備層は、１５．０ｇ／Ｌの重量とした。
（実施例４）
次に、実施例１と同様の方法により、実施例４に係るハニカムユニット（評価用サンプル）を製作した。ただし、実施例４においては、混合組成物に含まれるセリア粒子（平均粒径２μｍ）を２２５０重量部とし、ゼオライト粒子（平均粒径２μｍ）を５００重量部として、成形を行った。その他の条件は、実施例1と同様である。
（実施例５）
次に、実施例４と同様の方法により、実施例５に係るハニカムユニット（評価用サンプル）を製作した。ただし、実施例５においては、セル壁表面にコーティングするゼオライトの予備層は、１０．０ｇ／Ｌの重量とした。
（実施例６）
次に、実施例４と同様の方法により、実施例６に係るハニカムユニット（評価用サンプル）を製作した。ただし、実施例６においては、セル壁表面にコーティングするゼオライトの予備層は、１５．０ｇ／Ｌの重量とした。
（比較例１）
次に、実施例１と同様の方法により、比較例１に係るハニカムユニット（評価用サンプル）を製作した。ただし、比較例１においては、混合組成物に含まれるセリア粒子（平均粒径２μｍ）を２７００重量部とし、ゼオライトは添加しなかった。また、セル壁表面にゼオライト予備層は、設置しなかった。
（比較例２）
次に、実施例１と同様の方法により、比較例２に係るハニカムユニット（評価用サンプル）を製作した。ただし、比較例２においては、混合組成物に含まれるセリア粒子（平均粒径２μｍ）を２２００重量部とし、ゼオライト粒子（平均粒径２μｍ）を５００重量部として、成形を行った。また、セル壁表面にゼオライト予備層は、設置しなかった。【００８７】
表１には、各実施例および比較例に係るハニカムユニットの原料（セリアおよびゼオライト）配合量（重量部）、ゼオライト予備層のコーティング量をまとめて示した。【００８８】
【表１】
2009118868.tif 000002
（ＮＯｘ処理性能の評価）
上記方法で作製した実施例１〜実施例６および比較例１〜２に係るハニカムユニット（評価用サンプル）を用いて、ＮＯｘ処理性能の評価を行った。ＮＯｘ処理性能の評価は、車両用ディーゼルエンジンのリーンとリッチスパイクのそれぞれの運転条件を模擬した混合ガスをハニカムユニットに流通させ、ＮＯｘ処理を行い、ハニカム構造体から排出されたガス中に含まれるＮＯ（一酸化窒素）量を測定することにより実施した。【００８９】
表２には、リーン運転時のガスとリッチスパイク時のガスのそれぞれの組成を示す。試験の際には、最初にハニカム構造体にリーンガスを５５秒間導入し、次にリッチガスを５秒間導入するサイクルを、排出ガス中に含まれるＮＯ濃度がほとんど変化しなくなるまで繰り返した。【００９０】
【表２】
2009118868.tif 000003
ＮＯ濃度の測定には、ＨＯＲＩＢＡ製の装置（ＭＥＸＡ−７１００Ｄ）を使用した。この装置のＮＯの検出限界は、０．１ｐｐｍである。【００９１】
試験温度（ハニカム構造体および模擬ガス温度）は、２００℃、３００℃または４００℃のいずれかとし、試験期間中一定とした。【００９２】
ＮＯｘ処理性能の評価には、ＮＯｘ浄化率Ｎを用いた。ここでＮＯｘ浄化率Ｎは、
Ｎ（％）＝｛（ハニカム構造体に導入する前の混合ガス中のＮＯ濃度−
ハニカム構造体から排出された排出ガス中のＮＯ濃度）｝／
（ハニカム構造体に導入する前の混合ガス中のＮＯ濃度）×１００    （１）
により算出した。【００９３】
また、ＮＯｘ処理性能の評価に合わせて、ハニカムユニットから排出されるガス中のアンモニア量を測定した。アンモニア量の測定には、測定限界が０．１ｐｐｍのアンモニア検出器（ＨＯＲＩＢＡ製ＭＥＸＡ−１１７０ＮＸ）を使用した。【００９４】
結果を前述の表１の右端の欄に示す。これらの結果から、本発明によるハニカムユニット（実施例１〜６の評価用サンプル）は、いずれの温度においても、比較例１のハニカムユニット（評価用サンプル）に比べて、高いＮＯｘ浄化率を示すことが明らかとなった。また、比較例１および２に係るハニカムユニット（評価用サンプル）では、排出ガス中にアンモニアが検出されたが、実施例１〜６に係るハニカムユニット（評価用サンプル）では、排出ガス中にアンモニアは検出されなかった。【００９５】
このように、本発明によるハニカム構造体では、ＮＯｘの処理性能が向上するとともに、アンモニアの漏洩もなく、良好な特性を示すことが示された。
【図１】
2009118868.tif 000004
【図２】
2009118868.tif 000005
【図３】
2009118868.tif 000006
【図４】
2009118868.tif 000007
【図５】
2009118868.tif 000008
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
無機粒子と、無機バインダとを含み、長手方向に沿って、一方の端面から他方の端面に延伸する複数のセルがセル壁によって区画された柱状のハニカムユニットからなるハニカム構造体であって、
前記無機粒子は、第１の材料および第２の材料を含み、
前記第１の材料は、ＮＯｘ吸着材料を含み、
前記第２の材料は、アンモニア吸着材料を含み、
さらに、前記セル壁には、第３の材料がコーティングされていることを特徴とするハニカム構造体。
【請求項２】
前記第１の材料は、セリアを含み、前記第２の材料および第３の材料は、ゼオライトを含むことを特徴とする請求項１に記載のハニカム構造体。
【請求項３】
前記第１の材料と前記第２の材料の重量の割合は、２：１〜１０：１の範囲であることを特徴とする請求項１または２に記載のハニカム構造体。
【請求項４】
前記第２の材料と前記第３の材料の重量の割合は、１０：１〜２０：１の範囲であることを特徴とする請求項１乃至３のいずれか一つに記載のハニカム構造体。
【請求項５】
前記第３の材料は、前記第２の材料と等しいことを特徴とする請求項１乃至４のいずれか一つに記載のハニカム構造体。
【請求項６】
前記第２の材料は、Ｆｅ、Ｃｕ、Ｎｉ、Ｚｎ、Ｍｎ、またはＣｏでイオン交換されたゼオライトであることを特徴とする請求項１乃至５のいずれか一つに記載のハニカム構造体。
【請求項７】
前記無機バインダは、アルミナゾル、シリカゾル、チタニアゾル、水ガラス、セピオライト、およびアタパルジャイトからなる群から選定された少なくとも一つを含むことを特徴とする請求項１乃至６のいずれか一つに記載のハニカム構造体。
【請求項８】
前記ハニカムユニットは、さらに無機繊維を含むことを特徴とする請求項１乃至７のいずれか一つに記載のハニカム構造体。
【請求項９】
前記無機繊維は、アルミナ、シリカ、炭化珪素、シリカアルミナ、ガラス、チタン酸カリウムおよびホウ酸アルミニウムからなる群から選定された少なくとも一つであることを特徴とする請求項８に記載のハニカム構造体。
【請求項１０】
前記無機粒子には、貴金属触媒が付与されていることを特徴とする請求項１乃至９のいずれか一つに記載のハニカム構造体。
【請求項１１】
当該ハニカム構造体は、複数の柱状のハニカムユニットと、該ハニカムユニット同士を接合する接着層とを有することを特徴とする請求項１乃至１０のいずれか一つに記載のハニカム構造体。
【手続補正２】
【補正対象書類名】明細書
【補正対象項目名】００１８
【補正方法】変更
【補正の内容】
【００１８】
また、前記ハニカムユニットは、さらに無機繊維を含んでも良い。
【手続補正３】
【補正対象書類名】明細書
【補正対象項目名】００５３
【補正方法】変更
【補正の内容】
【００５３】
無機バインダは、固形分として、５重量％以上含まれることが好ましく、１０重量％以上含まれることがより好ましく、１５重量％以上含まれることがさらに好ましい。一方、無機バインダの含有量は、固形分として、５０重量％以下であることが好ましく、４０重量％以下であることがより好ましく、３５重量％以下であることがさらに好ましい。無機バインダの固形分としての量が５重量％未満では、製造したハニカムユニットの強度が低くなることがある。一方、無機バインダの固形分としての量が５０重量％を超えると、原料組成物の成型性が悪くなることがある。
【手続補正４】
【補正対象書類名】明細書
【補正対象項目名】００９１
【補正方法】変更
【補正の内容】
【００９１】
試験温度（ハニカムユニットおよび模擬ガス温度）は、２００℃、３００℃または４００℃のいずれかとし、試験期間中一定とした。
【手続補正５】
【補正対象書類名】明細書
【補正対象項目名】００９２
【補正方法】変更
【補正の内容】
【００９２】
ＮＯｘ処理性能の評価には、ＮＯｘ浄化率Ｎを用いた。ここでＮＯｘ浄化率Ｎは、
Ｎ（％）＝｛（ハニカムユニットに導入する前の混合ガス中のＮＯ濃度−
ハニカムユニットから排出された排出ガス中のＮＯ濃度）｝／
（ハニカムユニットに導入する前の混合ガス中のＮＯ濃度）×１００    （３）
により算出した。
【国際調査報告】
2009118868.tif 000009
2009118868.tif 000010
2009118868.tif 000011
2009118868.tif 000012